FR 2907707 A1 20080502 FR 0654541 A 20061026 L'invention se rapporte au contrôle non destructif, par tomographie, d'une aube de turbomachine en matériau composite, plus particulièrement une aube comprenant une armature tissée en trois dimensions. Elle concerne plus particulièrement la réalisation d'une aube témoin pour l'étalonnage du système tomographique appelé à contrôler systématiquement de telles aubes, en fabrication. Les aubes en matériau composite ainsi contrôlées peuvent être, notamment, les aubes de la soufflante d'un turboréacteur. Les aubes d'une soufflante d'un turboréacteur à double flux peuvent être en matériau composite, c'est-à-dire constituées de fibres synthétiques enrobées de résine. On cherche à réaliser un contrôle non destructif et systématique de ces aubes. Les matériaux utilisés ont conduit à retenir la tomographie aux rayons X comme procédé de contrôle non destructif le plus adapté. Par exemple, le document US 6 041 132 décrit un contrôle non destructif par tomographie d'une telle aube de soufflante. Le processus de reconstruction tomographique est lié à la structure de la masse fibreuse, en l'occurrence constituée de plis d'un matériau en ruban. Selon ce document, la reconstruction tomographique est adaptée en fonction de ces plis. Plus précisément, au moins un pli de référence d'un modèle de référence est mémorisé dans un système de coordonnées non euclidien puis, lors du contrôle d'une aube réelle, on transforme les points du pli de référence en système de coordonnées euclidien de l'objet réel. Cette double transformation permet de mieux faire apparaître des défauts qui sont spécifiques à ce type d'aubes dont la masse fibreuse est constituée de plis d'un matériau en ruban, notamment la formation de rides. L'invention concerne le contrôle non destructif par tomographie d'un autre type d'aube comprenant une ébauche ou préforme réalisée en fils ou fibres tissées en trois dimensions. Une telle ébauche est noyée dans la résine. Par exemple, le brevet EP 1 526 285 appartenant à la demanderesse décrit une aube de ce genre. Au cours du processus de fabrication de ce type d'aube, différents défauts peuvent apparaître. On utilise un contrôle non destructif par tomographie pour détecter et évaluer ces défauts. Un défaut spécifique est la formation d'amas de résine au sein de la structure. Pour détecter et évaluer ces défauts, il faut procéder 2907707 2 régulièrement à un étalonnage de l'installation tomographique, à l'aide d'une aube témoin comportant notamment de tels amas de résines, de dimensions connues et situées en des emplacements connus. L'invention concerne la réalisation d'une telle aube témoin. 5 Plus particulièrement, l'invention concerne un procédé de fabrication d'une aube témoin en matériau composite pour étalonnage d'un contrôle radiologique, d'aubes semblables, caractérisé en ce qu'il consiste à réaliser une ébauche tridimensionnelle tissée en fibres de matériau synthétique, créer des cavités à des emplacements 10 prédéterminés de ladite ébauche, à introduire ladite ébauche dans un moule et à injecter de la résine sous pression dans ledit moule pour obtenir ladite aube témoin. Très préférentiellement, l'aube témoin est destinée à l'étalonnage d'une installation de tomographie. 15 Une cavité précitée peut être créée en introduisant, à l'emplacement choisi, un outil écarteur fermé dans la structure fibreuse de l'ébauche à écarter l'outil de façon à déplacer les fibres et à refermer l'outil avant de le retirer de la structure. Des ciseaux ont pu être utilisés en tant qu'outil écarteur. 20 Lors des recherches ayant abouti à l'invention, on s'est aperçu que, de façon surprenante, l'injection de résine liquide sous pression et le traitement ultérieur à température élevée ne modifiait pas sensiblement les dimensions des cavités préalablement créées mais qu'au contraire cellesci étaient entièrement remplies de résine liquide pendant la phase 25 d'injection de résine. L'invention sera mieux comprise et d'autres avantages de celle-ci apparaîtront plus clairement à la lumière de la description qui va suivre d'un procédé de fabrication d'une aube témoin conforme à son principe, donnée uniquement à titre d'exemple et faite en référence aux dessins 30 annexés dans lesquels : - la figure 1 illustre le tissage en trois dimensions de l'ébauche tridimensionnelle ; - la figure 2 est une représentation schématique de l'ébauche ainsi obtenue ; 35 - la figure 3 illustre les cavités créées dans ladite ébauche ; 2907707 3 - la figure 4 illustre l'enrobage de l'ébauche par de la résine liquide injectée sous pression dans un moule ; et - la figure 5 illustre l'aube témoin ainsi obtenue. En se référant aux dessins, on a schématisé un procédé de 5 fabrication d'une aube témoin comportant une phase de réalisation d'une ébauche tridimensionnelle tissée, en fibres de matériaux synthétiques, à l'aide d'un métier à tisser 11 schématisé à la figure 1. Une étape de ce genre a été décrite dans EP 1 526 285 et ne sera pas décrite à nouveau. L'invention s'applique néanmoins à tout type de tissage en trois 10 dimensions susceptible de matérialiser une ébauche 12 comme celle de la figure 2. Les fibres utilisées sont de préférence des fibres de carbone. On pourrait aussi utiliser des fibres de verre ou d'aramide. L'étape suivante, schématisée à la figure 3, consiste à créer des cavités 15 à des emplacements choisis de l'ébauche. Les cavités peuvent 15 être réalisées au moyen d'un outil écarteur, comme indiqué ci-dessus. L'ébauche 12 ainsi traitée est placée dans un moule 16 comportant l'empreinte de l'aube témoin souhaitée, semblable dans sa forme et ses dimensions au type d'aube qui sera soumis au contrôle non destructif par tomographie. Puis de la résine à l'état liquide est injectée 20 sous pression dans le moule. Ce dernier peut être chauffé à une température favorisant la polymérisation de la résine. La maîtrise de tous ces paramètres est à la portée de l'homme du métier. A titre d'exemple, on peut utiliser une résine époxy (connue sous l'appellation PR 520) qui a été utilisée avec succès. De nombreuses 25 autres résines thermodurcissables peuvent être utilisées, notamment d'autres résines époxy, des résines de polyester, des résines phénoliques, etc... Pour la phase de moulage, on a retenu les conditions suivantes (nullement impératives) 30 - injection de la résine à 165 avec un débit de 300 cm3/min pour le remplissage du moule ; - pression d'injection comprise entre X et 17 bars ; - cuisson à 180 pendant 2 h. Il est à noter que d'autres défauts peuvent être introduits dans 35 la même ébauche avant injection de la résine liquide. 2907707 4 Parmi ceux-ci, on peut notamment mentionner la rupture des torons du tissage, qui peut être perçu sur la tomographie. Pour concrétiser de tels défauts à des emplacements prédéterminés de l'aube témoin, il suffit de sectionner certains torons de fibres à des emplacements choisis, 5 par exemple à l'aide de simple ciseaux et d'établir la cartographie de ces coupures. De telles coupures 20 sont illustrées schématiquement à la figure 3. On procède ensuite au moulage de la figure 4. L'aube témoin 22 obtenue après moulage est illustrée à la figure 5. 10 REVENDICATIONS 1. Procédé de fabrication d'une aube témoin en matériau composite pour étalonnage d'un contrôle radiologique d'aubes semblables, caractérisé en ce qu'il consiste à réaliser une ébauche tridimensionnelle (12) tissée en fibres de matériau synthétique, à créer des cavités (15) à des emplacements prédéterminés de ladite ébauche, à introduire ladite ébauche dans un moule et à injecter de la résine sous pression dans ledit moule pour obtenir ladite aube témoin. 2. Procédé selon la revendication 1, caractérisé en ce qu'on crée lesdites cavités en introduisant un outil écarteur dans la structure fibreuse de l'ébauche, aux emplacements prédéterminés, de façon à écarter les fibres. 3. Procédé selon la revendication 1, caractérisé en ce qu'on sectionne (20) certains torons de fibres de ladite ébauche à des emplacements choisis, avant injection de la résine.